【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
水系媒体中において、少なくとも、樹脂粒子を分散せしめた樹脂粒子分散液と、着色剤粒子を分散せしめた着色剤粒子分散液及び体積粒径分布において小粒径側から積算したときの体積粒径積算分布において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０である離型剤粒子を分散せしめた離型剤粒子分散液とを水系中で混合凝集し、加熱して生成されるトナー母体に、平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部、外添処理したことを特徴とするトナー。
【請求項２】
水系媒体中において、少なくとも、樹脂粒子を分散せしめた樹脂粒子分散液と、着色剤粒子を分散せしめた着色剤粒子分散液及び体積粒径分布において小粒径側から積算したときの体積粒径積算分布において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０である離型剤粒子を分散せしめた離型剤粒子分散液とを混合し、水系媒体のＰＨを８以上とし、水溶性無機塩の存在下、水系媒体の温度を前記離型剤の融点及び／または前記樹脂微粒子のガラス転移点以上の温度に加熱して凝集会合させて得られる体積平均粒径３〜８μｍ、変動係数２５以下のトナー母体に、平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部、外添処理したことを特徴とするトナー。
【請求項３】
水系媒体中において、少なくとも、樹脂粒子を分散せしめた樹脂粒子分散液と、着色剤粒子を分散せしめた着色剤粒子分散液及び体積粒径分布において小粒径側から積算したときの体積粒径積算分布において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０である離型剤粒子を分散せしめた離型剤粒子分散液とを混合し、水系媒体のＰＨを８以上とし、水溶性無機塩の存在下、水系媒体の温度を前記離型剤の融点及び／または前記樹脂微粒子のガラス転移点以上の温度に加熱して凝集会合させ、
さらに凝集会合させた前記凝集会合粒子が分散した分散液と、樹脂粒子を分散せしめた樹脂粒子分散液とを混合して前記凝集会合粒子表面に前記樹脂粒子を付着融合して得られる体積平均粒径が３〜８μｍ、変動係数２５以下のトナー母体に、
平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部、外添処理したことを特徴とするトナー。
【請求項４】
水系媒体中において、少なくとも、樹脂粒子を分散せしめた樹脂粒子分散液と、着色剤粒子を分散せしめた着色剤粒子分散液、及び前記樹脂粒子分散液の分散剤と反対極性を有する分散剤で離型剤粒子を分散せしめた離型剤粒子分散液と、前記離型剤粒子分散液の分散剤と同極性の分散剤とを配合し、混合凝集し一定時間加熱して凝集会合して生成するトナー母体に外添処理したトナーであって、
前記離型剤粒子が、体積粒径分布において小粒径側から積算したときの体積粒径積算分布において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０であり、
前記トナーの体積平均粒径が３〜８μｍ、変動係数２５以下であり、
前記外添処理が、平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部の処理であることを特徴とするトナー。
【請求項５】
水系媒体中において、少なくとも、樹脂粒子を分散せしめた樹脂粒子分散液と、着色剤粒子を分散せしめた着色剤粒子分散液、及び前記樹脂粒子分散液の分散剤と反対極性を有する分散剤で離型剤粒子を分散せしめた離型剤粒子分散液と、前記離型剤粒子分散液の分散剤と同極性の分散剤とを配合し、混合凝集し一定時間加熱して凝集会合し、
さらに凝集会合させた前記凝集会合粒子が分散した分散液と、樹脂粒子を分散せしめた樹脂粒子分散液とを混合して前記凝集会合粒子表面に前記樹脂粒子を付着融合させたトナー母体に外添処理したトナーであって、
前記離型剤粒子が、体積粒径分布において小粒径側から積算したときの体積粒径積算分布において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０であり、
前記トナーの体積平均粒径が３〜８μｍ、変動係数２５以下であり、
前記外添処理が、平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部の処理であることを特徴とするトナー。
【請求項６】
離型剤粒子分散液中に分散せしめた離型剤粒子の小粒径側から積算したときの体積粒径積算分布における１６％径（ＰＲ１６）が２０〜１００ｎｍ、５０％径（ＰＲ５０）が４０〜１６０ｎｍ、８４％径（ＰＲ８４）が２６０ｎｍ以下、ＰＲ８４／ＰＲ１６が１．２〜１．８である請求項１〜５いずれか記載のトナー。
【請求項７】
離型剤粒子分散液中に分散せしめた離型剤粒子の小粒径側から積算したときの体積粒径積算分布における１６％径（ＰＲ１６）が２０〜６０ｎｍ、５０％径（ＰＲ５０）が４０〜１２０ｎｍ、８４％径（ＰＲ８４）が２２０ｎｍ以下、ＰＲ８４／ＰＲ１６が１．２〜１．８である請求項１〜５いずれか記載のトナー。
【請求項８】
離型剤が、ヨウ素価が２５以下、けん化価が３０〜３００、吸熱ピーク温度が５０℃〜１００℃であるエステル系ワックスを含む請求項１〜５いずれか記載のトナー。
【請求項９】
離型剤が、ゲル浸透クロマトグラフィー（ＧＰＣ）における分子量分布において、数平均分子量が１００〜５０００、重量平均分子量が２００〜１００００、重量平均分子量と数平均分子量の比（重量平均分子量／数平均分子量）が１．０１〜８、Ｚ平均分子量と数平均分子量の比（Ｚ平均分子量／数平均分子量）が１．０２〜１０、分子量５×１０2〜１×１０4の領域に少なくとも一つの分子量極大ピークを有し、ヨウ素価が２５以下、けん化価が３０〜３００、吸熱ピーク温度が５０℃〜１００℃、２２０℃における加熱減量が８重量％以下であるエステル系ワックスを含む請求項１〜５いずれか記載のトナー。
【請求項１０】
離型剤が少なくとも炭素数４〜３０の長鎖アルキルアルコール、不飽和多価カルボン酸又はその無水物及び不飽和炭化水素系ワックスとの反応により得られる酸価５〜５０ｍｇＫＯＨ／ｇ、融点５０〜１２０℃、２５℃における針入度が４以下のワックスを含む請求項１〜５いずれか記載のトナー。
【請求項１１】
離型剤の融点以上の温度に保持された分散剤を添加した媒体中に、前記離型剤を離型剤濃度４０ｗｔ％以下で溶融させた離型剤溶融液を、固定体と一定のギャップを介して高速回転する回転体により生じる高せん断力作用により乳化分散させることにより、体積粒径分布において小粒径側から積算したときの体積粒径積算分布において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０である離型剤粒子を分散せしめた離型剤粒子分散液を生成することを特徴とするトナーの製造方法。
【請求項１２】
固定体と一定のギャップを介して回転する回転体の相対速度が３０ｍｍ／ｓ以上である請求項１１記載のトナーの製造方法。
【請求項１３】
離型剤粒子分散液中に分散せしめた離型剤粒子の小粒径側から積算したときの体積粒径積算分における１６％径（ＰＲ１６）が２０〜１００ｎｍ、５０％径（ＰＲ５０）が４０〜１６０ｎｍ、８４％径（ＰＲ８４）が２６０ｎｍ以下、ＰＲ８４／ＰＲ１６が１．２〜１．８である請求項１１記載のトナーの製造方法。
【請求項１４】
離型剤粒子分散液中に分散せしめた離型剤粒子の小粒径側から積算したときの体積粒径積算分における１６％径（ＰＲ１６）が２０〜６０ｎｍ、５０％径（ＰＲ５０）が４０〜１２０ｎｍ、８４％径（ＰＲ８４）が２２０ｎｍ以下、ＰＲ８４／ＰＲ１６が１．２〜１．８である請求項１１記載のトナーの製造方法。
【請求項１５】
離型剤が、ヨウ素価が２５以下、けん化価が３０〜３００、吸熱ピーク温度が５０℃〜１００℃であるエステル系ワックスを含む請求項１１記載のトナーの製造方法。
【請求項１６】
離型剤が、ゲル浸透クロマトグラフィー（ＧＰＣ）における分子量分布において、数平均分子量が１００〜５０００、重量平均分子量が２００〜１００００、重量平均分子量と数平均分子量の比（重量平均分子量／数平均分子量）が１．０１〜８、Ｚ平均分子量と数平均分子量の比（Ｚ平均分子量／数平均分子量）が１．０２〜１０、分子量５×１０2〜１×１０4の領域に少なくとも一つの分子量極大ピークを有し、ヨウ素価が２５以下、けん化価が３０〜３００、吸熱ピーク温度が５０℃〜１００℃、２２０℃における加熱減量が８重量％以下であるエステル系ワックスを含む請求項１１記載のトナーの製造方法。
【請求項１７】
離型剤が少なくとも炭素数４〜３０の長鎖アルキルアルコール、不飽和多価カルボン酸又はその無水物及び不飽和炭化水素系ワックスとの反応により得られる酸価５〜５０ｍｇＫＯＨ／ｇ、融点５０〜１２０℃、２５℃における針入度が４以下のワックスを含む請求項１１記載のトナーの製造方法。
【請求項１８】
水系媒体中において、少なくとも、樹脂粒子を分散せしめた樹脂粒子分散液と、着色剤粒子を分散せしめた着色剤粒子分散液及び体積粒径分布において小粒径側から積算したときの体積粒径積算分において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０である離型剤粒子を分散せしめた離型剤粒子分散液とを水系中で混合凝集し、加熱して生成されるトナー母体に、平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部、外添処理したトナーと、少なくともコア材の表面がアミノシランカップリング剤を含むフッ素変性シリコーン樹脂により被覆された平均粒子径が２０〜６０μｍである磁性粒子を含むキャリアとからなることを特徴とする二成分現像剤。
【請求項１９】
水系媒体中において、少なくとも、樹脂粒子を分散せしめた樹脂粒子分散液と、着色剤粒子を分散せしめた着色剤粒子分散液及び体積粒径分布において小粒径側から積算したときの体積粒径積算分において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０である離型剤粒子を分散せしめた離型剤粒子分散液とを混合し、水系媒体のＰＨを８以上とし、水溶性無機塩の存在下、水系媒体の温度を前記離型剤の融点及び／または前記樹脂微粒子のガラス転移点以上の温度に加熱して凝集会合させて得られる体積平均粒径３〜８μｍ、変動係数２５以下のトナー母体に、平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部、外添処理したトナーと、少なくともコア材の表面がアミノシランカップリング剤を含むフッ素変性シリコーン樹脂により被覆された平均粒子径が２０〜６０μｍである磁性粒子を含むキャリアとからなることを特徴とする二成分現像剤。
【請求項２０】
水系媒体中において、少なくとも、樹脂粒子を分散せしめた樹脂粒子分散液と、着色剤粒子を分散せしめた着色剤粒子分散液及び体積粒径分布において小粒径側から積算したときの体積粒径積算分において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０である離型剤粒子を分散せしめた離型剤粒子分散液とを混合し、水系媒体のＰＨを８以上とし、水溶性無機塩の存在下、水系媒体の温度を前記離型剤の融点及び／または前記樹脂微粒子のガラス転移点以上の温度に加熱して凝集会合させ、
さらに凝集会合させた前記凝集会合粒子が分散した分散液と、樹脂粒子を分散せしめた樹脂粒子分散液とを混合して前記凝集会合粒子表面に前記樹脂粒子を付着融合した体積平均粒径が３〜８μｍ、変動係数２５以下のトナー母体に、
平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部、外添処理したトナーと、少なくともコア材の表面がアミノシランカップリング剤を含むフッ素変性シリコーン樹脂により被覆された平均粒子径が２０〜６０μｍである磁性粒子を含むキャリアとからなることを特徴とする二成分現像剤。
【請求項２１】
水系媒体中において、少なくとも、樹脂粒子を分散せしめた樹脂粒子分散液と、着色剤粒子を分散せしめた着色剤粒子分散液、及び前記樹脂粒子分散液の分散剤と反対極性を有する分散剤で離型剤粒子を分散せしめた離型剤粒子分散液と、前記離型剤粒子分散液の分散剤と同極性の分散剤とを配合し、混合凝集し一定時間加熱して凝集会合して生成するトナー母体に外添処理したトナーであって、
前記離型剤粒子が、体積粒径分布において小粒径側から積算したときの体積粒径積算分において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０であり、
前記トナーの体積平均粒径が３〜８μｍ、変動係数２５以下であり、
前記外添処理が、平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部外添処理トナーと、少なくともコア材の表面がアミノシランカップリング剤を含むフッ素変性シリコーン樹脂により被覆された平均粒子径が２０〜６０μｍである磁性粒子を含むキャリアとからなることを特徴とする二成分現像剤。
【請求項２２】
水系媒体中において、少なくとも、樹脂粒子を分散せしめた樹脂粒子分散液と、着色剤粒子を分散せしめた着色剤粒子分散液、及び前記樹脂粒子分散液の分散剤と反対極性を有する分散剤で離型剤粒子を分散せしめた離型剤粒子分散液と、前記離型剤粒子分散液の分散剤と同極性の分散剤とを配合し、混合凝集し一定時間加熱して凝集会合し、
さらに凝集会合させた前記凝集会合粒子が分散した分散液と、樹脂粒子を分散せしめた樹脂粒子分散液とを混合して前記凝集会合粒子表面に前記樹脂粒子を付着融合させたトナー母体に外添処理したトナーであって、
前記離型剤粒子が、体積粒径分布において小粒径側から積算したときの体積粒径積算分において１６％径（ＰＲ１６）が２０〜２００ｎｍ、５０％径（ＰＲ５０）が４０〜３００ｎｍ、８４％径（ＰＲ８４）が４００ｎｍ以下、ＰＲ８４／ＰＲ１６が１．２〜２．０であり、
前記トナーの体積平均粒径が３〜８μｍ、変動係数２５以下であり、
前記外添処理が、平均粒子径が６ｎｍ〜２０ｎｍである無機微粉末をトナー母体１００重量部に対し０．５〜２．５重量部、平均粒子径が２０ｎｍ〜２００ｎｍである無機微粉末をトナー母体１００重量部に対し１．０〜３．５重量部外添処理したトナーと、少なくともコア材の表面がアミノシランカップリング剤を含むフッ素変性シリコーン樹脂により被覆された平均粒子径が２０〜６０μｍである磁性粒子を含むキャリアとからなることを特徴とする二成分現像剤。
【請求項２３】
離型剤粒子分散液中に分散せしめた離型剤粒子の小粒径側から積算したときの体積粒径積算分布における１６％径（ＰＲ１６）が２０〜１００ｎｍ、５０％径（ＰＲ５０）が４０〜１６０ｎｍ、８４％径（ＰＲ８４）が２６０ｎｍ以下、ＰＲ８４／ＰＲ１６が１．２〜１．８である請求項１８〜２２いずれか記載の二成分現像剤。
【請求項２４】
離型剤粒子分散液中に分散せしめた離型剤粒子の小粒径側から積算したときの体積粒径積算分布における１６％径（ＰＲ１６）が２０〜６０ｎｍ、５０％径（ＰＲ５０）が４０〜１２０ｎｍ、８４％径（ＰＲ８４）が２２０ｎｍ以下、ＰＲ８４／ＰＲ１６が１．２〜１．８である請求項１８〜２２いずれか記載の二成分現像剤。
【請求項２５】
離型剤が、ヨウ素価が２５以下、けん化価が３０〜３００、吸熱ピーク温度が５０℃〜１００℃であるエステル系ワックスを含む請求項１８〜２２いずれか記載の二成分現像剤。
【請求項２６】
離型剤が、ゲル浸透クロマトグラフィー（ＧＰＣ）における分子量分布において、数平均分子量が１００〜５０００、重量平均分子量が２００〜１００００、重量平均分子量と数平均分子量の比（重量平均分子量／数平均分子量）が１．０１〜８、Ｚ平均分子量と数平均分子量の比（Ｚ平均分子量／数平均分子量）が１．０２〜１０、分子量５×１０2〜１×１０4の領域に少なくとも一つの分子量極大ピークを有し、ヨウ素価が２５以下、けん化価が３０〜３００、吸熱ピーク温度が５０℃〜１００℃、２２０℃における加熱減量が８重量％以下であるエステル系ワックスを含む請求項１８〜２２いずれか記載の二成分現像剤。
【請求項２７】
離型剤が少なくとも炭素数４〜３０の長鎖アルキルアルコール、不飽和多価カルボン酸又はその無水物及び不飽和炭化水素系ワックスとの反応により得られる酸価５〜５０ｍｇＫＯＨ／ｇ、融点５０〜１２０℃、２５℃における針入度が４以下のワックスを含む請求項１８〜２０いずれか記載の二成分現像剤。
【請求項２８】
キャリアの被覆樹脂に、アミノシランカップリング剤が被覆樹脂１００重量部中５〜４０重量部含有されている請求項１８〜２２いずれか記載の二成分現像剤。
【請求項２９】
被覆樹脂層に導電性微粉末が被覆樹脂１００重量部に対して１〜１５重量部含有されている請求項１８〜２２いずれか記載の二成分現像剤。
【請求項３０】
前記被覆樹脂層に、アミノシランカップリング剤が被覆樹脂１００重量部に対して５〜４０重量部含有されている請求項１８〜２２いずれか記載の二成分現像剤。
【請求項３１】
前記被覆樹脂がキャリアコア材１００重量部に対して０．１〜５．０重量部であることを特徴とする請求項１８〜２２いずれか記載の二成分現像剤。
【請求項３２】
磁場発生手段と、電磁誘導により発熱する発熱層及び離型層を少なくとも有する回転作用を有する加熱部材と、前記加熱部材と一定のニップを形成している回転作用を有する加圧部材とを少なくとも有する加熱加圧手段を具備し、前記加熱部材と前記加圧部材間に請求項１〜１０いずれか記載のトナーが転写された転写媒体を通過させて定着させる定着プロセスを有することを特徴とする画像形成装置。
【請求項３３】
感光体と現像ローラ間に直流バイアスと共に、周波数が１〜１０ｋＨｚ、バイアスが１．０〜２．５ｋＶ（ｐ−ｐ）である交流バイアスを印可し、かつ感光体と現像ローラ間の周速度比が１：１．２〜１：２である現像手段を具備し請求項１〜１０いずれか記載のトナーを使用することを特徴とする画像形成装置。
【請求項３４】
少なくとも像担持体と前記像担持体に静電潜像を形成する帯電手段とトナー担持体を含むトナー像形成ステーションを複数個有し、前記像担持体上に形成した静電潜像を請求項１〜１０いずれか記載のトナーにより顕像化し、静電潜像を顕像化した前記トナー像を、前記像担持体に無端状の転写体を当接させて前記転写体に転写させる一次転写プロセスが順次連続して実行して、前記転写体に多層の転写トナー画像を形成し、その後前記転写体に形成した多層のトナー像を、一括して転写媒体に転写させる二次転写プロセスが実行されるよう構成された転写システムを具備し、前記転写プロセスが、第１の一次転写位置から第２の一次転写位置までの距離、又は第２の一次転写位置から第３の一次転写位置までの距離、又は第３の一次転写位置から第４の一次転写位置までの距離をｄ１（ｍｍ）、感光体の周速度をｖ（ｍｍ／ｓ）とした場合、ｄ１／ｖ≦０．６５（ｓｅｃ）の条件を満足する構成であることを特徴とする画像形成装置。
【請求項３５】
少なくとも像担持体と前記像担持体に静電潜像を形成する帯電手段とトナー担持体を含むトナー像形成ステーションを複数個有し、前記像担持体上に形成した静電潜像を請求項１〜１０いずれか記載のトナーにより顕像化し、静電潜像を顕像化した前記トナー像を、順次連続して転写媒体に転写させる転写プロセスが実行されるよう構成された転写システムを具備し、前記転写プロセスが、第１の転写位置から第２の転写位置までの距離、又は第２の転写位置から第３の転写位置までの距離、又は第３の転写位置から第４の転写位置までの距離をｄ１（ｍｍ）、感光体の周速度をｖ（ｍｍ／ｓ）とした場合、ｄ１／ｖ≦０．６５（ｓｅｃ）の条件を満足する構成であることを特徴とする画像形成装置。
【手続補正２】
【補正対象書類名】明細書
【補正対象項目名】００６１
【補正方法】変更
【補正の内容】
【００６１】
樹脂粒子分散液と着色剤粒子分散液及び離型剤粒子分散液とを混合凝集して凝集体粒子を形成するとき、１６％径（ＰＲ１６）が２０〜２００ｎｍと微細分散とすることにより、離型剤が樹脂粒子間に取り込まれやすく離型剤自体同士での凝集を防止でき、分散が均一に行える。樹脂粒子に取り込まれ水中に浮遊する粒子をなくすことができる。
【手続補正３】
【補正対象書類名】明細書
【補正対象項目名】００６３
【補正方法】変更
【補正の内容】
【００６３】
ＰＲ１６が２００ｎｍより大きく、５０％径（ＰＲ５０）が３００ｎｍより大きく、ＰＲ８４が４００ｎｍよりも大きく、ＰＲ８４／ＰＲ１６が２．０よりも大きく、２００ｎｍ以下の粒子が６５体積％より少なく、５００ｎｍを越える粒子が１０体積％より多くなると、離型剤が樹脂粒子間に取り込まれにくく離型剤自体同士のみでの凝集が多発する。樹脂粒子に取り込まれず、水中に浮遊する粒子が増大する傾向にある。凝集体粒子を水系中で加熱して溶融凝集体粒子を得る際に、溶融した樹脂粒子が溶融した離型剤粒子を包含する形となりにくく、樹脂中に離型剤が内包されにくくなる。さらに樹脂を付着融合させる際にトナー母体表面に露出遊離する離型剤量が多くなり、感光体へのフィルミング、キャリアへのスペントの増加、現像でのハンドリング性が低下し、また現像メモリーが発生しやすくなる。